(57)【要約】【課題】帯電防止性を有し、かつ高い表面硬度を有するハードコートフィルムを提供する。【解決手段】支持体１１上に、側鎖にイオン導電性基を有する単量体と、末端にヒドロキシル基をもつ単官能ビニル単量体とを共重合してなるイオン導電性を付与した重合体を含有する帯電防止層１２、多官能（メタ）アクリレートから形成されてなるハードコート層１３を順次有するようにハードコートフィルム１を構成する。好ましくは、帯電防止層１２中の前記イオン導電性を付与した重合体の重量割合を、７０重量％以上となるように構成する。【選択図】図１
2007169344.tif 000002
【特許請求の範囲】
【請求項１】
支持体上に、側鎖にイオン導電性基を有する単量体と、末端にヒドロキシル基をもつ単官能ビニル単量体とを共重合してなるイオン導電性を付与した重合体を含有する帯電防止層、多官能（メタ）アクリレートから形成されてなるハードコート層を順次有することを特徴とするハードコートフィルム。
【請求項２】
剥離可能な支持体上に、多官能（メタ）アクリレートから形成されてなるハードコート層、側鎖にイオン導電性基を有する単量体と、末端にヒドロキシル基をもつ単官能ビニル単量体とを共重合してなるイオン導電性を付与した重合体を含有する帯電防止層を順次有することを特徴とする転写型ハードコートフィルム。
【発明の詳細な説明】
【技術分野】
【０００１】
本発明は、帯電防止性を有し、かつ高い表面硬度を有するハードコートフィルム、および帯電防止性を有し、かつ高い表面硬度を有する薄膜を転写可能な転写型ハードコートフィルムに関する。
【背景技術】
【０００２】
近年、家電製品や機械の表示部や、壁面や床面が傷つくことを防止するために、支持体上にハードコート層を有するハードコートフィルムを貼着したり、剥離可能な支持体上にハードコート層を有する転写型ハードコートフィルムのハードコート層を転写したりしている。
【０００３】
このようなハードコートフィルム等は、耐擦傷性が求められるのはもちろんのこと、塵や埃が付着するのを防止する性能が求められる場合がある。特に、工業用の無塵室（クリーンルーム）で使用する機械の表示部に用いる場合には、塵や埃の付着防止性能はきわめて重要である。
【０００４】
塵や埃は部材が帯電することにより付着する。したがって、ハードコート層とは別に帯電防止層を形成したり、ハードコート層中に帯電防止剤を添加して、ハードコートフィルム等に帯電防止性を発現させることにより、塵や埃の付着を防止している（特許文献１）。
【０００５】
【特許文献１】特開２００２−１６６５０２号公報（段落番号００３５）
【発明の開示】
【発明が解決しようとする課題】
【０００６】
しかし、ハードコート層とは別に帯電防止層を形成する手段は、使用時に帯電防止層が最表面になるような構成にした場合には、ハードコートフィルムの表面硬度が低下してしまう問題があるとともに、ハードコート層は接着性に劣るため、帯電防止層が下層のハードコート層に十分に接着されず、帯電防止性が経時的に低下してしまうという問題があった。使用時にハードコート層が最表面になるような構成にした場合には、帯電防止性が不十分になるとともに、ハードコート層は他の層との接着性に劣るため、ハードコート層が下層の帯電防止層に十分に接着されず、表面硬度が不十分になるという問題があった。
【０００７】
また、ハードコート層中に帯電防止剤を添加する手段は、ハードコート層の表面硬度が低下してしまうという問題があった。
【０００８】
そこで本発明は、帯電防止性を有し、かつ高い表面硬度を有するハードコートフィルムを提供することを目的とする。また、本発明は、帯電防止性を有し、かつ高い表面硬度を有する薄膜を転写可能な転写型ハードコートフィルムを提供することを目的とする。
【課題を解決するための手段】
【０００９】
上記課題を解決する本発明のハードコートフィルムは、支持体上に、側鎖にイオン導電性基を有する単量体と、末端にヒドロキシル基をもつ単官能ビニル単量体とを共重合してなるイオン導電性を付与した重合体を含有する帯電防止層、多官能（メタ）アクリレートから形成されてなるハードコート層を順次有することを特徴とするものである。
【００１０】
また、本発明の転写型ハードコートフィルムは、剥離可能な支持体上に、多官能（メタ）アクリレートから形成されてなるハードコート層、側鎖にイオン導電性基を有する単量体と、末端にヒドロキシル基をもつ単官能ビニル単量体とを共重合してなるイオン導電性を付与した重合体を含有する帯電防止層を順次有することを特徴とするものである。
【発明の効果】
【００１１】
本発明のハードコートフィルムは、支持体上に特定の構成からなる帯電防止層およびハードコート層を順次有することから、帯電防止性を良好なものとすることができるとともに、表面硬度を十分高いものとすることができる。
【００１２】
本発明の転写型ハードコートフィルムは、剥離可能な支持体上に特定の構成からなるハードコート層および帯電防止層を順次有することから、帯電防止層およびハードコート層を転写した部材の帯電防止性を良好なものとすることができるとともに、表面硬度を十分高いものとすることができる。
【発明を実施するための最良の形態】
【００１３】
まず、本発明のハードコートフィルムについて説明する。本発明のハードコートフィルムは、支持体上に、側鎖にイオン導電性基を有する単量体と、末端にヒドロキシル基をもつ単官能ビニル単量体とを共重合してなるイオン導電性を付与した重合体を含有する帯電防止層、多官能（メタ）アクリレートから形成されてなるハードコート層を順次有することを特徴とするものである。以下、各構成要素の実施の形態について説明する。
【００１４】
図１は、本発明のハードコートフィルム１の実施の形態を示す断面図である。図１において、本発明のハードコートフィルム１は、支持体１１、帯電防止層１２、ハードコート層１３からなる。
【００１５】
支持体としては、ポリエステル樹脂、ポリカーボネート樹脂、ポリ塩化ビニル樹脂、ポリエチレン樹脂、ポリプロピレン樹脂、ポリスチレン樹脂などからなる合成樹脂フィルム、その他、紙、繊維布帛などを使用することができる。これらの中でも合成樹脂フィルムが好適に使用され、合成樹脂フィルムの中でも寸法安定性に優れる二軸延伸処理したポリエステル樹脂フィルムが好適である。支持体の厚みは特に限定されるものではないが、通常２５〜２５０μｍ程度である。支持体の表面は、帯電防止層との接着性を向上させるために、コロナ放電処理や下引き易接着処理などの易接着処理を施してもよい。また、支持体を剥離して帯電防止層およびハードコート層を他の部材に貼着する場合には、支持体表面をシリコーン系離型剤などの離型剤で離型処理してもよい。
【００１６】
帯電防止層は、側鎖にイオン導電性基を有する単量体と、末端にヒドロキシル基をもつ単官能ビニル単量体とを共重合してなるイオン導電性を付与した重合体（以下、「イオン導電性を付与した重合体」という場合もある。）を含有するものである。
【００１７】
イオン導電性を付与した重合体を構成する側鎖にイオン導電性基を有する単量体としては、カチオン型、両性イオン型、アニオン型及びノニオン型の何れの単量体であってもよいが、カチオン型、両性イオン型の方が、アニオン型、ノニオン型よりイオン導電性が大きく、帯電の抑制に有効であるので、カチオン型か両性イオン型の単量体を使用するのが望ましい。
【００１８】
カチオン型のイオン導電性基を有する単量体は、末端に第４級アンモニウム基を持つ重合性単官能ビニル単量体で、具体的には、ジメチルアミノエチルアクリレート４級塩化物、ジメチルアミノエチルメタクリレート４級塩化物、ジエチルアミノエチルアクリレート４級塩化物、ジエチルアミノエチルメタクリレート４級塩化物、ｐ−ジメチルアミノスチレン４級塩化物、ｐ−ジエチルアミノスチレン４級塩化物などがあげられる。一方、両性イオン型のイオン導電性基を有する単量体としては、上記単量体のベタイン化物があげられ、これら単量体は、その単独あるいは複数を組み合わせて用いることができる。
【００１９】
このような側鎖にイオン導電性基を有する単量体は、イオン導電性を付与した重合体の全単量体中の１０〜５０重量％含まれていることが好ましい。イオン導電性基を有する単量体の量をこのような範囲とすることにより、帯電防止性能を良好とするとともに、後述する多官能（メタ）アクリレートから形成されてなるハードコート層との接着性を良好なものとすることができる。
【００２０】
イオン導電性を付与した重合体を構成する末端にヒドロキシル基をもつ単官能ビニル単量体としては、２−ヒドロキシエチルアクリレート、２−ヒドロキシエチルメタクリレートなどがあげられる。
【００２１】
イオン導電性を付与した重合体は、さらにアクリル酸、メタクリル酸及びそのエステルなどの他の単官能ビニル単量体と共重合させてもよい。
【００２２】
本発明の帯電防止層は、主としてイオン導電性を付与した重合体から構成されるが、必要に応じて架橋剤や硬化剤、ポリエステル樹脂、アクリル樹脂等のその他の樹脂などを添加してもよい。
【００２３】
帯電防止層中のイオン導電性を付与した重合体の重量割合は、７０重量％以上であることが好ましく、９０重量％以上であることがより好ましい。
【００２４】
帯電防止層の厚みは０．１〜１０μｍであることが好ましく、０．３〜５μｍであることがより好ましい。０．１μｍ以上とすることにより、帯電防止性を良好なものとするとともに、ハードコート層との接着性を良好なものとすることができ、１０μｍ以下とすることにより、ハードコート層上に荷重をかけた際のハードコート層の割れを防止することができる。
【００２５】
帯電防止層は、例えば、層を構成する材料を塗料化した塗布液を、バーコーター法、ロールコーター法、カーテンフロー法などの公知の塗布方法により塗布、乾燥することにより形成することができる。
【００２６】
ハードコート層は、多官能（メタ）アクリレートから形成されてなる。多官能（メタ）アクリレートは、多官能（メタ）アクリレートモノマー及び／または多官能（メタ）アクリレートプレポリマーから構成されてなるものである。樹脂成分として多官能（メタ）アクリレートを含有させることにより、硬化した際の塗膜の架橋密度を向上させることができ、また、帯電防止層との接着性も良好なものとすることができるため、ハードコート層の表面硬度を十分高いものとすることができる。
【００２７】
多官能（メタ）アクリレートモノマーとしては、例えば、ジペンタエリスリトールヘキサ（メタ）アクリレート、ジペンタエリスリトールペンタ（メタ）アクリレート、ジペンタエリスリトール（メタ）テトラアクリレート、ジペンタエリスリトールトリ（メタ）アクリレート、ペンタエリスリトールテトラ（メタ）アクリレート、ペンタエリスリトールトリ（メタ）アクリレート、トリメチロールプロパントリ（メタ）アクリレート、トリメチロールエタントリ（メタ）アクリレート、トリプロピレングリコールジ（メタ）アクリレート、ヘキサンジオールジ（メタ）アクリレート、ジエチレングリコールジ（メタ）アクリレートなどがあげられる。また、これらの多官能（メタ）アクリレートモノマーを変性したものも利用することができる。これらの多官能（メタ）アクリレートモノマーは単独で用いてもよいし、２種以上を併用してもよい。
【００２８】
多官能（メタ）アクリレートプレポリマーとしては、例えば、ポリエステル（メタ）アクリレート、エポキシ（メタ）アクリレート、ウレタン（メタ）アクリレート、ポリエーテル（メタ）アクリレート、ポリオール（メタ）アクリレート、メラミン（メタ）アクリレートなどがあげられる。
【００２９】
ハードコート層中には、多官能（メタ）アクリレート以外の樹脂を含有させることができる。
【００３０】
ハードコート層を形成する全樹脂成分における多官能（メタ）アクリレートの含有量は、７０重量％以上とすることが好ましく、８０重量％以上とすることがより好ましい。多官能（メタ）アクリレートの含有量を７０重量％以上とすることにより、ハードコート層の表面硬度を十分なものとすることができる。
【００３１】
ハードコート層を形成する際は、多官能（メタ）アクリレートとともに、光重合開始剤や紫外線増感剤を用いることが好ましい。光重合開始剤としては、アセトフェノン類、ベンゾフェノン類、ミヒラーケトン、ベンゾイン、ベンジルメチルケタール、ベンゾイルベンゾエート、α−アシルオキシムエステル、チオキサンソン類などの光ラジカル重合開始剤や、オニウム塩類、スルホン酸エステル、有機金属錯体などの光カチオン重合開始剤があげられ、紫外線増感剤としては、ｎ−ブチルアミン、トリエチルアミン、トリ−ｎ−ブチルホスフィンなどがあげられる。
【００３２】
ハードコート層の厚みは２〜１５μｍであることが好ましく、３〜８μｍであることがより好ましい。２μｍ以上とすることにより、ハードコートフィルムの表面硬度を十分なものとすることができ、１５μｍ以下とすることにより、ハードコート層が硬化収縮することによるカールの発生を防止することができ、また、十分な帯電防止性を維持することができる。
【００３３】
ハードコート層は、例えば、層を構成する材料を塗料化した塗布液を、バーコーター法、ロールコーター法、カーテンフロー法などの公知の塗布方法により塗布、乾燥、紫外線照射することにより形成することができる。
【００３４】
本発明のハードコートフィルムは、帯電防止層に特定のイオン導電性を付与した重合体を含有していることから、帯電防止層上にハードコート層を設けるような構成を採用し、帯電防止層を最表面に位置させなくても、部材表面の帯電防止性を十分なものとすることができる。そして、ハードコート層を最表面に形成できることから、ハードコートフィルムの表面硬度を十分高いものとすることができる。さらに、後述する多官能（メタ）アクリレートから形成されてなるハードコート層は他の層との接着性が悪い層であるが、帯電防止層に上述した特定の重合体を含有させることにより、ハードコート層と帯電防止層との接着性を良好なものとし、ハードコートフィルムの表面硬度を十分高いものとすることができる。
【００３５】
このようなハードコートフィルムは、例えば、ハードコートフィルムの支持体側を接着剤を介して家電製品や機械の表示部に貼り合わせて使用される。
【００３６】
また、支持体が剥離可能である場合には、支持体を剥離して残った帯電防止層およびハードコート層の帯電防止層側を接着剤を介して家電製品や機械の表示部に貼り合わせて使用される。なお、支持体が剥離可能である場合、ハードコートフィルムは、支持体上に接着剤層、帯電防止層、ハードコート層を順次有する構成とし、支持体と接着剤層との間を剥離可能な構成としておくことが好ましい。
【００３７】
接着剤層を構成する接着剤としては、常温で接着性を帯びている感圧接着剤、常温では非接着性であるが貼着時の加熱により接着性を発現させるホットメルト系接着剤など種々の接着剤があげられる。これら接着剤としては、天然ゴム系、再生ゴム系、クロロプレンゴム系、ニトリルゴム系、スチレン・ブタジエン系などのエラストマー接着剤、エポキシ系、ウレタン系、アクリル系、シアノアクリレート系などの合成樹脂接着剤、その他、ＵＶ硬化型接着剤、ＥＢ硬化型接着剤、エマルジョン系接着剤などがあげられる。接着剤層の厚みは通常１〜５０μｍ程度である。
【００３８】
次に、本発明の転写型ハードコートフィルムについて説明する。本発明の転写型ハードコートフィルムは、剥離可能な支持体上に、多官能（メタ）アクリレートから形成されてなるハードコート層、側鎖にイオン導電性基を有する単量体と、末端にヒドロキシル基をもつ単官能ビニル単量体とを共重合してなるイオン導電性を付与した重合体を含有する帯電防止層を順次有することを特徴とするものである。以下、各構成要素の実施の形態について説明する。
【００３９】
図２は、本発明の転写型ハードコートフィルム２の実施の形態を示す断面図である。図２において、本発明の転写型ハードコートフィルム２は、剥離可能な支持体２１、ハードコート層２２、帯電防止層２３、接着剤層２４からなる。
【００４０】
剥離可能な支持体は、ポリエステル樹脂、ポリカーボネート樹脂、ポリ塩化ビニル樹脂、ポリエチレン樹脂、ポリプロピレン樹脂、ポリスチレン樹脂などからなる合成樹脂フィルム、その他、紙、繊維布帛などの支持体に必要に応じてシリコーン系離型剤などで離型処理したものを使用することができる。これらの中でも合成樹脂フィルムが好適に使用され、合成樹脂フィルムの中でも寸法安定性に優れる二軸延伸処理したポリエステル樹脂フィルムが好適である。支持体の厚みは特に限定されるものではないが、通常２５〜２５０μｍ程度である。
【００４１】
ハードコート層は、多官能（メタ）アクリレートから形成されてなるものであり、上述した本発明のハードコートフィルムのハードコート層と同様のものを使用することができる。
【００４２】
帯電防止層は、側鎖にイオン導電性基を有する単量体と、末端にヒドロキシル基をもつ単官能ビニル単量体とを共重合してなるイオン導電性を付与した重合体を含有するものであり、上述した本発明のハードコートフィルムの帯電防止層と同様のものを使用することができる。
【００４３】
帯電防止層上には接着剤層を設けてもよい。このような接着剤層としては、上述した本発明のハードコートフィルムの接着剤層と同様のものを使用することができる。また、接着剤層上には、取り扱い性を向上させるため、セパレータを貼り合わせておくことが好ましい。セパレータとしては、上述した支持体に離型処理を施したものなどを使用することができる。
【００４４】
このような転写型ハードコートフィルムは、接着剤層を有する場合には、家電製品や機械の表示部に接着剤層を貼り合わせ、剥離可能な支持体を除去して、帯電防止層およびハードコート層を転写して使用される。
【００４５】
また、転写型ハードコートフィルムが接着剤層を有さない場合には、帯電防止層上あるいは転写する相手の部材に接着剤を塗布するなどしてから、家電製品や機械の表示部に帯電防止層側を貼り合わせ、剥離可能な支持体を除去して、帯電防止層およびハードコート層を転写して使用される。
【実施例】
【００４６】
以下、実施例により本発明を更に説明する。なお、「部」、「％」は特に示さない限り、重量基準とする。
【００４７】
［実施例１］
厚み１００μｍの透明ポリエステルフィルム（ルミラーT60：東レ社）上に、下記の組成からなる帯電防止層塗布液ａを、乾燥後の厚みが０．３μｍとなるようにバーコーティング法により塗布、乾燥して帯電防止層を形成した。
【００４８】
＜帯電防止層塗布液ａ＞
・側鎖にイオン導電性基を有する単量体と、末端にヒドロキシ
ル基をもつ単官能ビニル単量体とを共重合してなるイオン導電
性を付与した重合体
主剤（固形分３２％）                            ３部
硬化剤（固形分８．８％）                        ３部
（ボンディップPA100：アルテック社）
・イソプロピルアルコール                            ６部
・水                                                ４部
【００４９】
次いで、帯電防止層上に、下記の組成からなるハードコート層塗布液ｂを、乾燥後の厚みが５μｍとなるようにバーコーティング法により塗布、乾燥し、高圧水銀灯で紫外線を１〜２秒照射してハードコート層を形成し、実施例１のハードコートフィルムを得た。
【００５０】
＜ハードコート層塗布液ｂ＞
・多官能（メタ）アクリレートを含有する電離放射線硬化型樹
脂（ダイヤビームUR6530：三菱レイヨン社）          ５８部
・光重合開始剤                                  １．８部
（イルガキュア651：チバスペシャリティケミカルズ社）
・シリカ（平均粒径：５．７μｍ）                    １部
（サイリシア250：富士シリシア化学社）
・メチルエチルケトン                              ８０部
・トルエン                                        ６０部
【００５１】
［実施例２］
一方の面が離型処理されてなる厚み１００μｍの透明ポリエステルフィルム（ダイアホイルMRF：三菱化学ポリエステルフィルム社）の離型処理面上に、ハードコート層塗布液ｂを用いて実施例１と同様のハードコート層を形成した後、ハードコート層上に帯電防止層塗布液ａを用いて実施例１と同様の帯電防止層を形成した。次いで、帯電防止層上に、アクリル系感圧接着剤（オリバインBPS5160：東洋インキ製造社）を溶剤で希釈した接着剤層塗布液を、乾燥後の厚みが２０μｍとなるようにバーコーティング法により塗布、乾燥して接着剤層を形成し、実施例２の転写型ハードコートフィルムを得た。
【００５２】
［比較例１］
実施例１の帯電防止層塗布液ａを下記の帯電防止層塗布液ｃに変更した以外は、実施例１と同様にして比較例１のハードコートフィルムを得た。
【００５３】
＜帯電防止層塗布液ｃ＞
・帯電防止剤                                        ７部
（スタチサイド：アナリティカル・ケミカルラボラトリー社）
（固形分３０％）
・イソプロピルアルコール                          ２０部
・水                                              ２０部
【００５４】
［比較例２］
厚み１００μｍの透明ポリエステルフィルム（ルミラーT60：東レ社）上に、実施例１と同様のハードコート層を形成した後、ハードコート層上に実施例１と同様の帯電防止層を形成し、比較例２のハードコートフィルムを得た。
【００５５】
［比較例３］
厚み１００μｍの透明ポリエステルフィルム（ルミラーT60：東レ社）上に、下記組成の帯電防止性ハードコート層塗布液ｄを、乾燥後の厚みが４μｍとなるようにバーコーティング法により塗布、乾燥し、高圧水銀灯で紫外線を１〜２秒照射してハードコート層を形成し、比較例３のハードコートフィルムを得た。
【００５６】
＜帯電防止性ハードコート層塗布液ｄ＞
・紫外線硬化型樹脂                                ２５部
（アロニックスUV-3700：東亜合成化学社）
・帯電防止剤                                      １５部
（球状の酸化アンチモンドープ酸化スズ）
・メチルエチルケトン                              ２４部
・トルエン                                        ３３部
【００５７】
［比較例４］
実施例２の帯電防止層塗布液ａを比較例１の帯電防止層塗布液ｃに変更した以外は、実施例２と同様にして比較例４の転写型ハードコートフィルムを得た。
【００５８】
実施例１および比較例１〜３のハードコートフィルム、並びに実施例２および比較例４の転写型ハードコートフィルムにつき、以下の項目について評価を行った。結果を表１に示す。なお、実施例２および比較例４の転写型ハードコートフィルムは、接着剤層を厚み１００μｍの透明ポリエステルフィルム（ルミラーT60：東レ社）に貼り合わせ、離型処理されたポリエステルフィルムを剥離した状態で評価を行った。
【００５９】
（１）表面硬度
ＪＩＳ  Ｋ５４００：１９９０に従い、実施例１および比較例１〜３のハードコートフィルムの表面、並びに実施例２および比較例４の転写型ハードコートフィルムから転写された塗膜表面の鉛筆硬度を測定した。その結果、鉛筆硬度が２Ｈ以上のものを「○」、ＨＢ以上２Ｈ未満のものを「△」、ＨＢ未満のものを「×」とした。なお、転写の際に帯電防止層とハードコート層との間で剥離してしまったものを「−」とした。
【００６０】
（２）帯電防止性
実施例１および比較例１〜３のハードコートフィルムの表面、並びに実施例２および比較例４の転写型ハードコートフィルムから転写された塗膜表面に未処理のポリエステルフィルムを２０回擦り合わせた後、タバコの灰を落とした。その結果、タバコの灰が全く付着しなかったものを「○」、タバコの灰が付着したものを「×」とした。なお、転写の際に帯電防止層とハードコート層との間で剥離してしまったものを「−」とした。
【００６１】
【表１】
2007169344.tif 000003
【００６２】
以上の結果から明らかなように、実施例１、２のものは、帯電防止層が特定のイオン導電性を付与した重合体を含み、ハードコート層が多官能（メタ）アクリレートから形成されてなるものであるから、表面硬度および帯電防止性に優れるものであった。
【００６３】
比較例１のものは、帯電防止層がハードコート層の下層に位置し、さらに帯電防止層中に特定のイオン導電性を付与した重合体を含まないことから、帯電防止性に劣るものであった。また、帯電防止層中に特定のイオン導電性を付与した重合体を含まないことから、帯電防止層と、多官能（メタ）アクリレートから形成されてなるハードコート層との間の接着性が劣り、表面硬度を満足できないものであった。
【００６４】
比較例２のものは、ハードコート層上に帯電防止層を有することから、表面硬度に劣るものであった。
【００６５】
比較例３のものは、ハードコート層中に帯電防止剤を含有することから、表面硬度に劣るものであった。
【００６６】
比較例４のものは、帯電防止層中に特定のイオン導電性を付与した重合体を含まないことから、帯電防止層と、多官能（メタ）アクリレートから形成されてなるハードコート層との間の接着性が劣り、離型処理された支持体からハードコート層を剥離しようとする際に、ハードコート層と帯電防止層との間で剥離してしまい、使用に耐えないものであった。
【図面の簡単な説明】
【００６７】
【図１】本発明のハードコートフィルムの一実施例を示す断面図
【図２】本発明の転写型ハードコートフィルムの一実施例を示す断面図
【符号の説明】
【００６８】
１・・・・ハードコートフィルム
１１・・・支持体
１２・・・帯電防止層
１３・・・ハードコート層
２・・・・転写型ハードコートフィルム
２１・・・剥離可能な支持体
２２・・・ハードコート層
２３・・・帯電防止層
２４・・・接着剤層
【図１】
2007169344.tif 000004
【図２】
2007169344.tif 000005